Способ изготовления стеклопластиковой арматуры
MANUFACTURING METHOD OF FIBERGLASS REINFORCEMENT

Изобретение относится к производству стеклопластиковой арматуры для бетона.
Известен способ изготовления стеклопластиковой арматуры, предусматривающий формование из стекловолокна жгута, его пропитку раствором полимерного связующего, формование заготовки прута с приданием ему профиля до завершения процесса полимеризации связующего, спиральную обмотку заготовки прута крученой нитью из стекловолокна, пропитанной связующим, отверждение связующего [1].
Задача изобретения заключается в увеличении прочности сцепления стеклопластиковой арматуры с бетоном, упрощение соединения прутов арматуры между собой в конструкцию.
Технический результат достигается тем, что по способу изготовления стеклопластиковой арматуры, предусматривающему формование из стекловолокна жгута, его пропитку раствором полимерного связующего, формование заготовки прута с приданием ему профиля до завершения процесса полимеризации связующего, спиральную обмотку заготовки прута крученой нитью из стекловолокна, пропитанной связующим, отверждение связующего, для обмотки прута используют крученую нить с петлями, причем петли формируют перед пропиткой нити полимерным связующим.
На фиг. 1 изображен фрагмент заготовки прута, обмотанной нитью с петлями: где 1 - заготовка прута; 2 - нить; 3 - петли.
Способ поясняется примерами.
1. Из стекловолокна (например, алюмоборосиликатного) формуют жгут, пропитывают его раствором полимерного связующего (например, эпоксифенольный компаунд), формуют заготовку прута с приданием ему круглого профиля до завершения процесса полимеризации связующего. На крученой нити из стекловолокна формируют петли. Затем нить с петлями пропитывают полимерным связующим и выполняют спиральную обмотку полученной заготовки прута подготовленной нитью. При обмотке нить с петлями вдавливается в заготовку прута, причем на каждом шаге (например, в пределах 4-10 мм) спирали имеется одна и более петель. После этого осуществляют отверждение полимерного связующего (например, путем термообработки при температуре 90-180°С).
2. Из стекловолокна (например, алюмомагнезиального) формуют жгут, пропитывают его раствором полимерного связующего (например, эпоксиполиэфирное связующее), формуют заготовку прута с приданием ему круглого профиля до завершения процесса полимеризации связующего. На крученой нити из стекловолокна формируют петли. Затем нить с целями пропитывают полимерным связующим и выполняют спиральную обмотку полученной заготовки прута подготовленной нитью. При обмотке нить с петлями вдавливается в заготовку прута. После этого осуществляют отверждение полимерного связующего (например, путем термообработки при температуре 90-180°С).
Обмотка нитью с петлями повышает прочность сцепления прута стеклопластиковой арматуры с бетоном, кроме того, наличие петель упрощает соединение прутов между собой в конструкцию.
Источник информации
1. Фролов, Н.П. Стеклопластиковая арматура и стеклопластбетонные конструкции / Н.П. Фролов. - М.: Стройиздат, 1980. - С. 20-24.